【手続補正書】
【提出日】平成26年11月11日(2014.11.11)
【手続補正１】
【補正対象書類名】特許請求の範囲
【補正対象項目名】全文
【補正方法】変更
【補正の内容】
【特許請求の範囲】
【請求項１】
Ａ）ａ）ａ）およびｂ）の全重量に基づく重量パーセントで５５〜９０重量パーセントの融点を有する半結晶半芳香族コポリアミドであって、
ａ−１）約１５〜５０モルパーセントの、
ｉ）１種またはそれ以上の８〜２０個の炭素原子を有する芳香族ジカルボン酸および４〜２０個の炭素原子を有する第１の脂肪族ジアミン
から誘導される芳香族繰り返し単位と、
ａ−２）５０〜８５モルパーセントの、
ｉｉ）８〜２０個の炭素原子を有する第１の脂肪族ジカルボン酸および４〜２０個の炭素原子を有する前記第１の脂肪族ジアミン、または
ｉｉｉ）８〜２０個の炭素原子を有する第１の脂肪族アミノ酸もしくはラクタム
から誘導される脂肪族繰り返し単位と
を含んでなり、０．２３以上のＤＭＡタンジェントデルタピーク値、およびＤＳＣの第１の熱サイクルにおいて測定した場合に少なくとも２０Ｊ／ｇの融解熱を有する半結晶半芳香族コポリアミド、
ｂ）ａ）およびｂ）の全重量に基づく重量パーセントで１０〜４５重量パーセントの融点を有する脂肪族ホモポリアミドであって、
ｉｖ）８〜２０個の炭素原子を有する第２の脂肪族ジカルボン酸および４〜２０個の炭素原子を有する第２の脂肪族ジアミン、または
ｖ）８〜２０個の炭素原子を有する第２の脂肪族アミノ酸もしくはラクタム
から誘導される繰り返し単位を含んでなり、０．２１以下のＤＭＡタンジェントデルタピーク値、およびＤＳＣの第１の熱サイクルにおいて測定した場合に少なくとも３０Ｊ／ｇの融解熱を有する脂肪族ホモポリアミド
を含んでなり、そして前記第１および第２の脂肪族ジアミンが同一であることも、もしくは異なることも可能であるポリアミド組成物、
Ｂ）溶融ブレンドされた熱可塑性組成物の全重量に基づく重量パーセントで０〜４５重量パーセントのポリマー強靭化剤、
Ｃ）溶融ブレンドされた熱可塑性組成物の全重量に基づく重量パーセントで０〜２０重量パーセント、好ましくは０〜１２重量パーセントの可塑剤、ならびに
Ｄ）溶融ブレンドされた熱可塑性組成物の全重量に基づく重量パーセントで０〜４５重量パーセントの強化剤
を含んでなる、溶融ブレンドされた熱可塑性組成物であって、
ガラス転移を有し、前記ガラス転移において０．２１以下のタンジェントデルタピーク（Ｅ’’／Ｅ’）値を有する、溶融ブレンドされた熱可塑性組成物。
【請求項２】
Ａ）ａ）ａ）およびｂ）の全重量に基づく重量パーセントで５５〜９０重量パーセントの融点を有する半結晶半芳香族コポリアミドであって、
ａ−１）約１５〜５０モルパーセント、好ましくは１５〜４０モルパーセントの、
ｉ）１種またはそれ以上の８〜２０個の炭素原子を有する芳香族ジカルボン酸および４〜２０個の炭素原子を有する第１の脂肪族ジアミン
から誘導される芳香族繰り返し単位と、
ａ−２）５０〜８５モルパーセント、好ましくは６０〜８５モルパーセントの、
ｉｉ）８〜２０個の炭素原子を有する脂肪族ジカルボン酸および４〜２０個の炭素原子を有する前記第１の脂肪族ジアミン、または
ｉｉｉ）８〜２０個の炭素原子を有する脂肪族アミノ酸もしくはラクタム
から誘導される脂肪族繰り返し単位と
を含んでなる半結晶半芳香族コポリアミド、
ｂ）ａ）およびｂ）の全重量に基づく重量パーセントで１０〜４５重量パーセントの融点を有する脂肪族ホモポリアミドであって、
ｉｖ）８〜２０個の炭素原子を有する脂肪族ジカルボン酸および４〜２０個の炭素原子を有する第２の脂肪族ジアミン、または
ｖ）８〜２０個の炭素原子を有する脂肪族アミノ酸もしくはラクタム
から誘導される繰り返し単位を含んでなる脂肪族ホモポリアミド
を含んでなり、そして前記第１および第２の脂肪族ジアミンは同一であることも、もしくは異なることも可能であるポリアミド組成物、
Ｂ）溶融ブレンドされた熱可塑性組成物の全重量に基づく重量パーセントで０〜４５重量パーセントのポリマー強靭化剤、
Ｃ）溶融ブレンドされた熱可塑性組成物の全重量に基づく重量パーセントで０〜２０重量パーセント、好ましくは０〜１２重量パーセントの可塑剤、ならびに
Ｄ）溶融ブレンドされた熱可塑性組成物の全重量に基づく重量パーセントで０〜４５重量パーセントの強化剤
を溶融ブレンドする工程を含んでなる、溶融ブレンドされた熱可塑性組成物を提供する方法であって、
前記溶融ブレンドされた熱可塑性組成物を提供するための溶融ブレンドが、前記半結晶半芳香族コポリアミドおよび前記脂肪族ホモポリアミドの融点より高く、かつ約２９０℃以下の溶融温度で実行され、そして前記溶融ブレンドされた組成物がガラス転移を有し、そして前記ガラス転移において０．２１以下のタンジェントデルタピーク（Ｅ’’／Ｅ’）値を有する方法。
【手続補正２】
【補正対象書類名】明細書
【補正対象項目名】０１２８
【補正方法】変更
【補正の内容】
【０１２８】
可塑剤が存在する場合、組成物Ｃ２１およびＥ２９は両方とも０．２１より低いタンジェントデルタピーク値を示すが、溶融ブレンドされた組成物Ｅ２９は、Ｃ２１と比較して、改善された高温弾性率およびより良好な高温チューブ破裂圧力を示す。
なお、本発明は、特許請求の範囲を含め、以下の発明を包含する。
１． Ａ）ａ）ａ）およびｂ）の全重量に基づく重量パーセントで５５〜９０重量パーセントの融点を有する半結晶半芳香族コポリアミドであって、
ａ−１）約１５〜５０モルパーセントの、
ｉ）１種またはそれ以上の８〜２０個の炭素原子を有する芳香族ジカルボン酸および４〜２０個の炭素原子を有する第１の脂肪族ジアミン
から誘導される芳香族繰り返し単位と、
ａ−２）５０〜８５モルパーセントの、
ｉｉ）８〜２０個の炭素原子を有する第１の脂肪族ジカルボン酸および４〜２０個の炭素原子を有する前記第１の脂肪族ジアミン、または
ｉｉｉ）８〜２０個の炭素原子を有する第１の脂肪族アミノ酸もしくはラクタム
から誘導される脂肪族繰り返し単位と
を含んでなり、０．２３以上のＤＭＡタンジェントデルタピーク値、およびＤＳＣの第１の熱サイクルにおいて測定した場合に少なくとも２０Ｊ／ｇの融解熱を有する半結晶半芳香族コポリアミド、
ｂ）ａ）およびｂ）の全重量に基づく重量パーセントで１０〜４５重量パーセントの融点を有する脂肪族ホモポリアミドであって、
ｉｖ）８〜２０個の炭素原子を有する第２の脂肪族ジカルボン酸および４〜２０個の炭素原子を有する第２の脂肪族ジアミン、または
ｖ）８〜２０個の炭素原子を有する第２の脂肪族アミノ酸もしくはラクタム
から誘導される繰り返し単位を含んでなり、０．２１以下のＤＭＡタンジェントデルタピーク値、およびＤＳＣの第１の熱サイクルにおいて測定した場合に少なくとも３０Ｊ／ｇの融解熱を有する脂肪族ホモポリアミド
を含んでなり、そして前記第１および第２の脂肪族ジアミンが同一であることも、もしくは異なることも可能であるポリアミド組成物、
Ｂ）溶融ブレンドされた熱可塑性組成物の全重量に基づく重量パーセントで０〜４５重量パーセントのポリマー強靭化剤、
Ｃ）溶融ブレンドされた熱可塑性組成物の全重量に基づく重量パーセントで０〜２０重量パーセント、好ましくは０〜１２重量パーセントの可塑剤、ならびに
Ｄ）溶融ブレンドされた熱可塑性組成物の全重量に基づく重量パーセントで０〜４５重量パーセントの強化剤
を含んでなる、溶融ブレンドされた熱可塑性組成物であって、
ガラス転移を有し、前記ガラス転移において０．２１以下のタンジェントデルタピーク（Ｅ’’／Ｅ’）値を有する、溶融ブレンドされた熱可塑性組成物。
２．前記半結晶半芳香族コポリアミドが、ＰＡ６１２／６Ｔ（８５／１５）〜（５５／４５）、ＰＡ６１０／６Ｔ（８５／１５）〜（５５／４５）、ＰＡ１０１０／１０Ｔ（８５／１５）〜（５５／４５）、ＰＡ６１２／６Ｉ（９０／１０）〜（７０／３０）、および１５〜４５モルパーセントの６Ｔ＋６Ｉのモルパーセントを有し、Ｔ対Ｉの比率が約４：１〜１：１であるＰＡ６１２／６Ｔ／６Ｉからなる群から選択される、１に記載の溶融ブレンドされた熱可塑性組成物。
３．前記脂肪族ホモポリアミドが、ＰＡ６１２、ＰＡ６１０、ＰＡ１０１０およびＰＡ６１４からなる群から選択される、１または２のいずれか一項に記載の溶融ブレンドされた熱可塑性組成物。
４．前記半結晶半芳香族コポリアミドがＰＡ６１２／６Ｔ（８５／１５）〜（５５／４５）であり、そして前記脂肪族ホモポリアミドがＰＡ６１２である、１〜３のいずれか一項に記載の溶融ブレンドされた熱可塑性組成物。
５．前記半結晶半芳香族コポリアミドがＰＡ６１０／６Ｔ（８５／１５）〜（５５／４５）であり、そして前記脂肪族ホモポリアミドがＰＡ６１０である、１〜３のいずれか一項に記載の溶融ブレンドされた熱可塑性組成物。
６．前記半結晶半芳香族コポリアミドがＰＡ６１０／６Ｔ（８５／１５）〜（５５／４５）であり、そして前記脂肪族ホモポリアミドがＰＡ１０１０である、１〜３のいずれか一項に記載の溶融ブレンドされた熱可塑性組成物。
７．Ａ）ａ）ａ）およびｂ）の全重量に基づく重量パーセントで５５〜９０重量パーセントの融点を有する半結晶半芳香族コポリアミドであって、
ａ−１）約１５〜５０モルパーセント、好ましくは１５〜４０モルパーセントの、
ｉ）１種またはそれ以上の８〜２０個の炭素原子を有する芳香族ジカルボン酸および４〜２０個の炭素原子を有する第１の脂肪族ジアミン
から誘導される芳香族繰り返し単位と、
ａ−２）５０〜８５モルパーセント、好ましくは６０〜８５モルパーセントの、
ｉｉ）８〜２０個の炭素原子を有する脂肪族ジカルボン酸および４〜２０個の炭素原子を有する前記第１の脂肪族ジアミン、または
ｉｉｉ）８〜２０個の炭素原子を有する脂肪族アミノ酸もしくはラクタム
から誘導される脂肪族繰り返し単位と
を含んでなる半結晶半芳香族コポリアミド、
ｂ）ａ）およびｂ）の全重量に基づく重量パーセントで１０〜４５重量パーセントの融点を有する脂肪族ホモポリアミドであって、
ｉｖ）８〜２０個の炭素原子を有する脂肪族ジカルボン酸および４〜２０個の炭素原子を有する第２の脂肪族ジアミン、または
ｖ）８〜２０個の炭素原子を有する脂肪族アミノ酸もしくはラクタム
から誘導される繰り返し単位を含んでなる脂肪族ホモポリアミド
を含んでなり、そして前記第１および第２の脂肪族ジアミンは同一であることも、もしくは異なることも可能であるポリアミド組成物、
Ｂ）溶融ブレンドされた熱可塑性組成物の全重量に基づく重量パーセントで０〜４５重量パーセントのポリマー強靭化剤、
Ｃ）溶融ブレンドされた熱可塑性組成物の全重量に基づく重量パーセントで０〜２０重量パーセント、好ましくは０〜１２重量パーセントの可塑剤、ならびに
Ｄ）溶融ブレンドされた熱可塑性組成物の全重量に基づく重量パーセントで０〜４５重量パーセントの強化剤
を溶融ブレンドする工程を含んでなる、溶融ブレンドされた熱可塑性組成物を提供する方法であって、
前記溶融ブレンドされた熱可塑性組成物を提供するための溶融ブレンドが、前記半結晶半芳香族コポリアミドおよび前記脂肪族ホモポリアミドの融点より高く、かつ約２９０℃以下の溶融温度で実行され、そして前記溶融ブレンドされた組成物がガラス転移を有し、そして前記ガラス転移において０．２１以下のタンジェントデルタピーク（Ｅ’’／Ｅ’）値を有する方法。
８．前記半結晶半芳香族コポリアミドが、ＰＡ６１２／６Ｔ（８５／１５）〜（５５／４５）、ＰＡ６１０／６Ｔ（８５／１５）〜（５５／４５）、ＰＡ１０１０／１０Ｔ（８５／１５）〜（５５／４５）、ＰＡ６１２／６Ｉ（９０／１０）〜（７０／３０）、および１５〜４５モルパーセントの６Ｔ＋６Ｉのモルパーセントを有し、Ｔ対Ｉの比率が約４：１〜１：１であるＰＡ６１２／６Ｔ／６Ｉからなる群から選択される、７に記載の方法。
９．前記脂肪族ホモポリアミドが、ＰＡ６１２、ＰＡ６１０、ＰＡ１０１０およびＰＡ６１４からなる群から選択される、７または８に記載の方法。
１０．前記半結晶半芳香族コポリアミドがＰＡ６１２／６Ｔ（８５／１５）〜（５５／４５）であり、そして前記脂肪族ホモポリアミドがＰＡ６１２である、７または８に記載の方法。
１１．前記半結晶半芳香族コポリアミドがＰＡ６１０／６Ｔ（８５／１５）〜（５５／４５）であり、そして前記脂肪族ホモポリアミドがＰＡ６１０である、７または８に記載の溶融ブレンドされた熱可塑性組成物。
１２．前記半結晶半芳香族コポリアミドがＰＡ６１０／６Ｔ（８５／１５）〜（５５／４５）であり、そして前記脂肪族ホモポリアミドがＰＡ１０１０である、７または８に記載の溶融ブレンドされた熱可塑性組成物。